(57)【要約】      （修正有）【課題】高い導電性と、引張伸び、耐折曲性及び柔軟性に優れ、蓄電池の電極部材、特に電解液循環型二次電池、例えば、レドックスフロー電池、亜鉛・塩素電池、及び亜鉛・臭素電池等における電極又はその被覆保護に好適な導電性樹脂組成物、及びそのフィルムの提供。【解決手段】下記（Ａ）〜（Ｃ）からなる樹脂組成物。（Ａ）熱可塑性樹脂１００質量部；（Ｂ）カーボンナノチューブ１〜６０質量部；（Ｃ）アセチレンブラック１〜６０質量部；前記（Ａ）熱可塑性樹脂は、下記（ｐ）及び（ｑ）を満たすポリエチレンで、又は、３０〜８０質量％の塩素化ポリエチレンと７０〜２０質量％のポリエチレンのブレンド物。（ｐ）ＤＳＣ融解曲線における最も高い温度側のピークトップ融点が、１２０℃以上；（ｑ）ＤＳＣ融解曲線における全融解エンタルピーに対する温度１１０℃以下の融解エンタルピーの割合が５０〜８０％【選択図】図１
2015078344.tif 000002
【特許請求の範囲】
【請求項１】
（Ａ）熱可塑性樹脂 １００質量部；
（Ｂ）カーボンナノチューブ  １〜６０質量部；及び
（Ｃ）アセチレンブラック  １〜６０質量部；
を含み、上記（Ａ）熱可塑性樹脂は、
（Ａ１）塩素含有量２０〜４５質量％の塩素化ポリエチレン３０〜８０質量％と、
（Ａ２）ポリエチレン７０〜２０質量％とからなり、
ここで（Ａ１）と（Ａ２）との和は１００質量％であること
を特徴とする樹脂組成物。
【請求項２】
（Ａ）熱可塑性樹脂 １００質量部；
（Ｂ）カーボンナノチューブ  １〜６０質量部；及び
（Ｃ）アセチレンブラック  １〜６０質量部；
を含み、上記（Ａ）熱可塑性樹脂は、
（Ａ３）下記特性（ｐ）及び（ｑ）を満たすポリエチレンであること
を特徴とする樹脂組成物。
（ｐ）ＤＳＣ融解曲線における最も高い温度側のピークトップ融点が、１２０℃以上であること。
（ｑ）ＤＳＣ融解曲線における全融解エンタルピーに対する温度１１０℃以下の融解エンタルピーの割合が５０〜８０％であること。
【請求項３】
上記成分（Ａ２）のＤＳＣ融解曲線における最も高い温度側のピークトップ融点が、１１０℃以下であることを特徴とする請求項１に記載の樹脂組成物。
【請求項４】
上記成分（Ａ１）が非結晶性であることを特徴とする請求項１又は３の何れか１項に記載の樹脂組成物。
【請求項５】
請求項１〜４の何れか１項に記載の樹脂組成物を含む蓄電池。
【請求項６】
請求項１〜４の何れか１項に記載の樹脂組成物からなるフィルム。
【請求項７】
請求項６に記載のフィルムを含む蓄電池。
【発明の詳細な説明】
【技術分野】
【０００１】
本発明は導電性樹脂組成物、及びそのフィルムに関する。更に詳しくは、蓄電池の電極又はその被覆保護に好適な導電性樹脂組成物、及びそのフィルムに関する。
【背景技術】
【０００２】
近年、石油等の化石燃料や原子力に替わる新たなエネルギー源として太陽光発電、風力発電及び波力発電などの所謂再生可能エネルギーが注目を集めている。しかし、これらの再生可能エネルギーは、天候等の影響を強く受けるため、出力が極めて不安定である。そのため、これらのエネルギーを大量に電力網につなげるためには、例えば、大容量の蓄電池を併設して出力変動の平準化等を行うことが必要である。
【０００３】
大容量の蓄電池の一つにレドックスフロー電池がある。レドックスフロー電池は２種類のイオン溶液を陽イオン交換膜で隔て、両方の溶液中に設けた電極上で酸化反応と還元反応を同時に進めることにより充放電を行うものである。例えば、バナジウムの硫酸水溶液を両極に用いるレドックスフロー電池では、充電時に、プラス極において４価のバナジウムが５価に酸化され、マイナス極において３価のバナジウムが２価に還元される。放電時には、この逆の反応が起こる。レドックスフロー電池は、設備の大型化が容易であるという特長を有する。また室温で作動し、かつ燃焼性や爆発性を有する物質を使用せず、またそのような物質の発生もないため、ナトリウム・硫黄電池やリチウムイオン二次電池と比較して安全性に優れている。
【０００４】
レドックスフロー電池の電極は、硫酸水溶液等の電解液中に浸漬され、かつ、そこで酸化還元反応が起こるため、高い導電性及び耐薬品性が必要であり、炭素繊維集合体や白金鍍金が電極として使用されている。しかし、炭素繊維集合体は通液性を有するため、炭素繊維集合体と銅線との接続部が、輸送された硫酸水溶液等に侵されるという問題があった。また白金鍍金は非常に良い導体であり、かつ耐薬品性にも優れているが、貴金属であり高価という難点がある。
【０００５】
そこでケッチェンブラック等の導電性カーボンを練り込んだ導電性樹脂フィルムを電極として用いたり（例えば、特許文献１〜４）、炭素繊維集合体又は銅板等の電極を前記導電性樹脂フィルムにより被覆したりすることが行われている。しかし、これらの導電性樹脂フィルムは、十分に高い導電性を付与すべく多量の導電性カーボンを練り込むと、引張伸び、耐折曲性、及び柔軟性が全く不十分であり、物理的な力で容易に壊れるという問題がある。また導電性カーボンの配合量を少なくして引張伸び、耐折曲性、及び柔軟性を確保すると、体積抵抗率が１０Ω・ｃｍを超えるものになり、このような導電性フィルムを電極又はその被覆に使用したレドックスフロー電池は、内部抵抗が大きくなるという点で満足できるものではない。
【０００６】
また近年、カーボンナノチューブが導電性カーボンとして注目されており、上記問題を解決できるのではないかと期待されている（例えば、特許文献５及び非特許文献１）。しかし、カーボンナノチューブは解繊し難く、従って樹脂への分散が非常に難しいという問題がある。そのため十分に高い導電性を得るためには、ケッチェンブラックと同様に、多量のカーボンナノチューブを配合しなければならず、結局、導電性樹脂フィルムの引張伸び、耐折曲性、及び柔軟性は実用的に不十分である。またカーボンナノチューブの解繊・分散状態を良くすべく、解繊・分散工程におけるせん断応力を高くすると、カーボンナノチューブが壊れてしまい、結局、十分に高い導電性を得るためには、多量に配合することが必要になる。
【０００７】
またカーボンブラック又はカーボンナノチューブをプロピレン−オレフィンコポリマーワックスと混合してマスターバッチとし、これを有機ポリマーと混合して得られる組成物からなる導電性フィルムが提案されている（例えば特許文献６及び７）。上記マスターバッチは、カーボンブラック又はカーボンナノチューブの高充填を可能にするが、得られるフィルムの導電性は十分ではない。
【先行技術文献】
【特許文献】
【０００８】
【特許文献１】特開平１−１４９３７０号公報
【特許文献２】特開平４−２５９７５４号公報
【特許文献３】特開平７−０５３８１３号公報
【特許文献４】特開２００１−０１５１４４号公報
【特許文献５】特開２００６−１１１８７０号公報
【特許文献６】特表２０１２−５０７５８６号公報
【特許文献７】特表２０１２−５０７５８７号公報
【非特許文献】
【０００９】
【非特許文献１】高瀬博文著、「カーボンナノチューブの分散技術と評価」成形加工第１８巻、第９号２００６年、第６４６〜６５２頁
【発明の概要】
【発明が解決しようとする課題】
【００１０】
本発明の目的は、高い導電性を有し、かつ、引張伸び、耐折曲性、及び柔軟性に優れ、蓄電池の部材、特に電解液循環型二次電池、例えば、レドックスフロー電池、亜鉛・塩素電池、及び亜鉛・臭素電池等における電極又はその被覆保護に好適な導電性樹脂組成物、及びそのフィルムを提供することである。
【課題を解決するための手段】
【００１１】
本発明者は、鋭意研究した結果、特定の熱可塑性樹脂と特定の導電性カーボンとを用いることにより、上記課題を達成できることを見出した。
【００１２】
すなわち、本発明の第一の発明は、
（Ａ）熱可塑性樹脂 １００質量部；
（Ｂ）カーボンナノチューブ  １〜６０質量部；及び
（Ｃ）アセチレンブラック  １〜６０質量部；
を含み、上記（Ａ）熱可塑性樹脂は、
（Ａ１）塩素含有量２０〜４５質量％の塩素化ポリエチレン３０〜８０質量％と、
（Ａ２）ポリエチレン７０〜２０質量％とからなり、
ここで（Ａ１）と（Ａ２）との和は１００質量％であること
を特徴とする樹脂組成物である。
【００１３】
本発明の第二の発明は、
（Ａ）熱可塑性樹脂 １００質量部；
（Ｂ）カーボンナノチューブ  １〜６０質量部；及び
（Ｃ）アセチレンブラック  １〜６０質量部；
を含み、上記（Ａ）熱可塑性樹脂は、
（Ａ３）下記特性（ｐ）及び（ｑ）を満たすポリエチレンであること
を特徴とする樹脂組成物である。
（ｐ）ＤＳＣ融解曲線における最も高い温度側のピークトップ融点が、１２０℃以上であること。
（ｑ）ＤＳＣ融解曲線における全融解エンタルピーに対する温度１１０℃以下の融解エンタルピーの割合が５０〜８０％であること。
【発明の効果】
【００１４】
本発明の樹脂組成物はフィルム成形加工性に優れており、これを成形してなるフィルムは高い導電性を有し、かつ、引張伸び、耐折曲性、及び柔軟性に優れる。そのため蓄電池の部材、特に電解液循環型二次電池、例えば、レドックスフロー電池、亜鉛・塩素電池、及び亜鉛・臭素電池等における電極又はその被覆保護に好適に用いることができる。
【発明を実施するための形態】
【００１５】
本発明の樹脂組成物を構成する各成分について説明する。
【００１６】
（Ａ）熱可塑性樹脂：
上記成分（Ａ）は、導電性の炭素フィラーである上記成分（Ｂ）、及び上記成分（Ｃ）を受容するとともに、フィルム成形加工性を担保し、得られるフィルムに、引張伸び、耐折曲性、及び柔軟性などの機械的物性を付与する働きをする。
【００１７】
第一の発明において、上記成分（Ａ）は、（Ａ１）塩素含有量２０〜４５質量％の塩素化ポリエチレン３０〜８０質量％と、（Ａ２）ポリエチレン７０〜２０質量％とからなる熱可塑性樹脂混合物である。ここで（Ａ１）と（Ａ２）との和は１００質量％である。上記の熱可塑性樹脂混合物を成分（Ａ）として用いることにより、耐電解液性、特に耐硫酸バナジウム水溶液性の極めて良好な樹脂組成物、及びそのフィルムを得ることができる。配合比率は、好ましくは、成分（Ａ１）５０〜６５質量％と（Ａ２）５０〜３５質量％である。
【００１８】
（Ａ１）塩素化ポリエチレン：
上記成分（Ａ１）は塩素含有量２５〜４５質量％の塩素化ポリエチレンであり、得られるフィルムの耐硫酸バナジウム水溶液性の確保に重要な役割を担う。一方、塩素を含むため成形加工時に焼けなどのトラブルを起こさないように留意する必要がある。そのため塩素含有量は２０〜４５質量％であることが必要である。塩素含有量が４５質量％以下であることにより、成形加工時の焼けなどのトラブルの発生を抑制することができる。一方、耐硫酸バナジウム水溶液性の確保という塩素化ポリエチレンの配合目的を確実に得る観点から、塩素含有量は２０質量以上である。成分（Ａ１）の塩素含有量は、好ましくは２５〜４０質量％である。
【００１９】
上記成分（Ａ１）としては、塩素含有量が所定の範囲内にあること以外は制限されず、任意の塩素化ポリエチレンを用いることができる。例えば、任意のポリエチレンを、水性懸濁法などの任意の塩素化方法を用いて塩素化したものをあげることができる。塩素化の対象である上記ポリエチレンとしては、特に限定されないが、例えば、低密度ポリエチレン、直鎖状低密度ポリエチレン、超低密度ポリエチレン、高密度ポリエチレン、エチレン単独重合体、エチレンとα−オレフィン（例えば、１−ブテン、１−ヘキセン、１−オクテン等の１つ又は２つ以上）とのコポリマー、及びこれらの任意の混合物をあげることができる。
【００２０】
また上記成分（Ａ１）は、成形加工時のせん断応力を低減して焼けなどのトラブルを防止する観点、及び上記成分（Ｂ）や上記成分（Ｃ）を良好に分散させて初期導電性を良好にする観点から、非結晶性であることが好ましい。
【００２１】
なお本明細書において、非結晶性塩素化ポリエチレンとは、株式会社パーキンエルマージャパンのＤｉａｍｏｎｄ ＤＳＣ型示差走査熱量計を使用し、１９０℃で５分間保持し、１０℃／分で−１０℃まで冷却し、−１０℃で５分間保持し、１０℃／分で１９０℃まで昇温するプログラムで測定されるセカンド融解曲線（最後の昇温過程で測定される融解曲線）において、明確な融解ピークが認められないもの、又は融解ピークは存在するが、その融解熱量（ΔＨ）が１０Ｊ／ｇ未満であるものと定義した。
【００２２】
また上記成分（Ａ１）は、成形加工時のせん断応力を低減して焼けなどのトラブルを防止する観点、及び上記成分（Ｂ）や上記成分（Ｃ）を良好に分散させて初期導電性を良好にする観点から、流動性の高いものが好ましい。ＪＩＳ Ｋ ７２１０：１９９９に準拠し、１８０℃、２１１．８Ｎの条件で測定したメルトフローレート（以下、ＭＦＲ−Ａ１と略すことがある。）は１０ｇ／１０分以上であるものが好ましく、５０ｇ／１０分以上であるものがより好ましい。一方、成分（Ｂ）や成分（Ｃ）の受容性を十分なレベルに保つ観点から、ＭＦＲ−Ａ１は５００ｇ／１０分以下であるものが好ましい。
【００２３】
このような塩素化ポリエチレンの市販例としては、昭和電工株式会社の「エラスレン３０３Ａ（商品名）」、「エラスレン３０２ＮＡ（商品名）」などをあげることができる。
【００２４】
（Ａ２）ポリエチレン：
上記成分（Ａ２）は、ポリエチレンである。成分（Ａ２）は、塩素化されていないという点で、上記成分（Ａ１）とは明確に区別される。成分（Ａ２）は成分（Ａ１）と異なるポリエチレンであれば特に制限されない。成分（Ａ２）としては、例えば、低密度ポリエチレン、直鎖状低密度ポリエチレン、超低密度ポリエチレン、高密度ポリエチレン、エチレン単独重合体、エチレンとα−オレフィン（例えば、１−ブテン、１−ヘキセン、１−オクテン等の１つ又は２つ以上）とのコポリマーなどの１種を単独で、又は２種以上を任意に配合した混合物として用いることが出来る。混合物として用いる場合には、混合物全体が下記Ｔｍ−Ａ２の範囲や下記ＭＦＲ−Ａ２の範囲を満たすようにすることが好ましい。
【００２５】
上記成分（Ａ２）は、フィルム成形加工性の確保に重要な働きをする。そのためフィラー包含性に優れたものが好ましく、成分（Ａ２）のＤＳＣ融解曲線における最も高い温度側のピークトップ融点（以下、Ｔｍ−Ａ２と略すことがある。）は、１１０℃以下のものが好ましい。より好ましくは１０５℃以下である。一方、本発明の樹脂組成物が電解液により膨潤してしまうことを抑制する観点から、Ｔｍ−Ａ２は、好ましくは６０℃以上である。
【００２６】
なお本明細書において、ＤＳＣ融解曲線における最も高い温度側のピークトップ融点とは、株式会社パーキンエルマージャパンのＤｉａｍｏｎｄ ＤＳＣ型示差走査熱量計を使用して、１９０℃で５分間保持し、１０℃／分で−１０℃まで冷却し、−１０℃で５分間保持し、１０℃／分で１９０℃まで昇温するプログラムで測定されるセカンド融解曲線（最後の昇温過程で測定される融解曲線）において、最も高い温度側のピークトップ融点をいう。
【００２７】
また上記成分（Ａ２）は、成形加工時のせん断応力を低減して焼けなどのトラブルを防止するため、流動性の高いものが好ましい。ＪＩＳ Ｋ ７２１０：１９９９に準拠し、１９０℃、２１．１８Ｎの条件で測定したメルトフローレート（以下、ＭＦＲ−Ａ２と略すことがある。）は１ｇ／１０分以上であるものが好ましく、５ｇ／１０分以上であるものがより好ましい。一方、上記成分（Ｂ）や上記成分（Ｃ）の受容性を十分なレベルに保つ観点から、ＭＦＲ−Ａ２は１００ｇ／１０分以下であるものが好ましい。
【００２８】
（Ａ３）特性（ｐ）及び（ｑ）を満たすポリエチレン：
第二の発明において、上記成分（Ａ）は、（Ａ３）下記特性（ｐ）及び（ｑ）を満たすポリエチレンである。
（ｐ）ＤＳＣ融解曲線における最も高い温度側のピークトップ融点が、１２０℃以上であること。
（ｑ）ＤＳＣ融解曲線における全融解エンタルピーに対する温度１１０℃以下の融解エンタルピーの割合が５０〜８０％であること。
【００２９】
上記成分（Ａ３）を上記成分（Ａ）として用いて得た樹脂組成物は、フィルム成形加工性が特に優れており、これを成形してなるフィルムは、耐折曲性や耐熱性が特に優れている。
【００３０】
特性（ｐ）
上記特性（ｐ）は、ポリエチレンの耐熱性の指標であり、上述した方法で測定される。上記成分（Ａ３）のＤＳＣ融解曲線における最も高い温度側のピークトップ融点（以下、Ｔｍ−Ａ３と略すことがある。）が、１２０℃以上であると、即ち特性（ｐ）を満たすと、耐折曲性や耐熱性に優れたものになる。Ｔｍ−Ａ３は、高い方が好ましい。好ましくは１２５℃以上、より好ましくは１３０℃以上である。Ｔｍ−Ａ３の上限は特にないが、ポリエチレンであるから、高くてもせいぜい１３５℃程度である。
【００３１】
特性（ｑ）
上記特性（ｑ）は、ポリエチレンのフィラー包含性の指標であり、上記の方法で測定されるＤＳＣのセカンド融解曲線における全融解エンタルピーに対する温度１１０℃以下の融解エンタルピーの割合である。概念図を図１に示す。上記成分（Ａ３）のＤＳＣ融解曲線における全融解エンタルピーに対する温度１１０℃以下の融解エンタルピーの割合（以下、Ｘｃと略すことがある。）が５０％以上、好ましくは６０％以上であると、成形加工性の優れたものになる。また耐電解液性も良くなる。一方、耐折曲性や耐熱性の観点から、Ｘｃは８０％以下、好ましくは７０％以下である。
【００３２】
上記成分（Ａ３）は、上記特性（ｐ）及び（ｑ）を満たすポリエチレンであれば特に制限されない。例えば、低密度ポリエチレン、直鎖状低密度ポリエチレン、超低密度ポリエチレン、高密度ポリエチレン、エチレン単独重合体、エチレンとα−オレフィン（例えば、１−ブテン、１−ヘキセン、１−オクテン等の１つ又は２つ以上）とのコポリマーなどをあげることができる。成分（Ａ３）としては、これらの１種を単独で、又は２種以上を任意に配合した混合物として用いることが出来る。混合物として用いる場合には、混合物全体が上記特性（ｐ）及び（ｑ）を満たすようにすればよい。
【００３３】
（Ｂ）カーボンナノチューブ：
上記成分（Ｂ）は、カーボンナノチューブである。カーボンナノチューブは炭素により作られる六員環のネットワーク（グラフェンシート）が単層あるいは多層の同軸管状になった直径１〜２５０ｎｍ程度、長さ０．１〜２５０μｍ程度の繊維状物質である。成分（Ｂ）は導電性フィラーとして樹脂組成物、及びそのフィルムに、高い導電性を付与する働きをする。そのため成分（Ｂ）は、格子欠陥が少なく、成分（Ｂ）自体の導電性の高いものが好ましい。また、嵩比重の小さいものが解繊し易いため好ましい。
【００３４】
このようなカーボンナノチューブの市販例としては、ナノシルＳ．Ａ．社の「ナノシルＮＣ７０００（商品名）」、昭和電工株式会社の「ＶＧＣＦ−Ｘ（商品名）」などをあげることができる。
【００３５】
上記成分（Ｂ）の配合量は、上記成分（Ａ）１００質量部に対して、導電性の観点から、１質量部以上、好ましくは１０質量部以上、より好ましくは２０質量部以上である。また引張伸びや耐折曲性の観点から、６０質量部以下、好ましくは５０質量部以下、より好ましくは４５質量部以下である。
【００３６】
（Ｃ）アセチレンブラック：
上記成分（Ｃ）は、アセチレンブラックである。アセチレンブラックは、アセチレンガスの熱分解により製造される炭素微粒子であり、一部にグラファイト化した構造を有する導電性カーボンブラックである。成分（Ｃ）は樹脂組成物の製造（溶融混練）工程及び製膜工程において加工性を保ち、上記成分（Ｂ）の解繊・高分散化を助け、その結果、フィルムの導電性を高め、引張伸びや耐折曲性等の機械的特性を良好にする。また成分（Ｃ）は、それ自体が導電性を有するので、成分（Ｃ）も樹脂組成物、及びそのフィルムの導電性を高める働きをする
【００３７】
アセチレンブラックの市販例としては、電気化学工業株式会社の「デンカブラック（商品名）」などをあげることができる。
【００３８】
上記成分（Ｃ）の配合量は、上記成分（Ａ）１００質量部に対して、引張伸びや耐折曲性の観点から、１質量部以上、好ましくは６質量部以上、より好ましくは１０質量部以上である。また耐電解液性、引張伸び、及び耐折曲性の観点から、６０質量部以下、好ましくは４０質量部以下、より好ましくは３０質量部以下である。
【００３９】
導電性カーボンブラックとして、アセチレンブラックの他に、ケッチェンブラックが知られている。ケッチェンブラックは高い導電性を有するが、アセチレンブラックと異なり中空シェル状の構造を有しているため、これを主たる導電性フィラーとして、上記成分（Ａ）と、又は成分（Ａ）及び上記成分（Ｂ）と混練して得られる樹脂組成物は、製膜時に溶融延性を示さず、製膜することが困難である。
【００４０】
本発明の樹脂組成物には、公知の添加剤、例えば滑剤、酸化防止剤、老化防止剤、光安定剤や紫外線吸収剤などの耐候性安定剤、熱安定剤、銅害防止剤、離型剤、及び界面活性剤等の添加剤を、本発明の目的に反しない限度において、更に含有させることができる。上記添加剤の配合量は、上記成分（Ａ）１００質量部に対して０．００１〜５質量部程度である。
【００４１】
また、上記成分（Ｂ）、及び上記成分（Ｃ）以外の無機充填剤を、本発明の目的に反しない限度において、更に含有させることができる。上記無機充填剤としては、例えば、軽質炭酸カルシウム、重質炭酸カルシウム、含水珪酸マグネシウム及びタルクなどをあげることができる。上記無機充填剤の配合量は、上記成分（Ａ）１００質量部に対して１〜２０質量部程度である。
【００４２】
本発明の樹脂組成物は、上記成分（Ａ）〜（Ｃ）及び所望に応じて用いるその他の任意成分を任意の溶融混練機を用いて溶融混練することにより得られる。溶融混練機としては、加圧ニーダー及びミキサー等のバッチ混練機；同方向回転二軸押出機、異方向回転二軸押出機などの押出混練機；及びカレンダーロール混練機などをあげることができる。これらを任意に組み合わせて使用してもよい。得られた樹脂組成物は、任意の方法でペレット化した後、例えばカレンダー加工機を用いて、又は押出機とＴダイを用いて、製膜することができる。ペレット化は、ホットカット、ストランドカット及びアンダーウォーターカットなどの方法により行うことができる。あるいは、溶融混練された樹脂組成物をそのまま、カレンダー加工機又はＴダイに送って製膜してもよい。カレンダー加工機は任意のものを使用することができ、例えば直立型３本ロール、直立型４本ロール、Ｌ型４本ロール、逆Ｌ型４本ロール及びＺ型ロールなどをあげることができる。押出機は任意のものを使用することができ、例えば単軸押出機、同方向回転二軸押出機及び異方向回転二軸押出機などをあげることができる。Ｔダイは任意のものを使用することが出来、例えばマニホールドダイ、フィッシュテールダイ及びコートハンガーダイなどをあげることができる。
【００４３】
こうして得られたフィルムの厚みは、特に制限されないが、例えば、バナジウムの硫酸水溶液を両極に用いるレドックスフロー電池の電極部材として用いる場合には、１００〜１０００μｍであってよい。またフィルムは、その耐熱性や耐電解液性を高めるために、公知の方法、例えば電子線照射により、架橋・硬化してもよい。
【実施例】
【００４４】
以下、本発明を実施例により説明するが、本発明はこれらに限定されるものではない。
【００４５】
測定方法
（イ）初期導電性（Ω１）：
直径３６ｍｍ、高さ１０ｍｍの円柱型の真鍮（ＪＩＳ規格の材料番号Ｃ２６００）製の電極４、電極５、及び電極４と電極５とを押圧するネジを有する治具（図２参照）を使用した。上記治具の電極４と電極５との間にフィルムを挟み、日置電機株式会社の抵抗率計「ＡＣミリオームハイテスタ３５６０型（商品名）」を接続した。次にネジを締付トルク０．３Ｎ・ｍに達するまで更に締め込み、所定トルクに到達してから５分経過後の抵抗値を初期導電性（単位ｍΩ）として測定した。
【００４６】
（ロ）耐電解液性：
常温（温度２３±２℃）の硫酸バナジウム（バナジウムの酸化数は５）水溶液（濃度２．０モル／リットル）に、フィルムのマシン方向に４０ｍｍ×フィルムの幅方向に４０ｍｍの大きさに裁断したフィルムを７日間浸漬し、水洗した後、フィルム表面の状態を目視観察し、以下の基準で評価した。
◎：フィルム表面に変化無し
○：フィルム表面に斑模様が見られる。
△：フィルム表面の一部に油膜のような虹斑が発生する。
×：フィルム表面全面に油膜のような虹斑が発生する。
【００４７】
（ハ）体積抵抗率ρ：
ＪＩＳ  Ｋ  ７１９４：１９９４に準拠し、４探針法（プローブ法）により測定した。温度２３±２℃及び相対湿度５０±５％の試験室において２４時間以上状態調節を行ったフィルムを、フィルムのマシン方向に８０ｍｍ×フィルムの幅方向に５０ｍｍの大きさに切り出して試験片とした。株式会社三菱化学アナリテックの抵抗率計「ロレスタＧＰ ＭＣＰ−Ｔ６１０型（商品名）」を使用し、一直線上に等間隔（探針間隔５ｍｍ）に配列したプローブを用いて、１枚の試験片について５つの測定位置において測定した。これを３枚の試験片について行い、合計１５個の体積抵抗率の値の平均値を、このフィルムの体積抵抗率ρとした。フィルム厚みは、株式会社尾崎製作所のダイヤルシックネスゲージ「Ｈ−１Ａ（商品名）」を用いて、ＪＩＳ Ｋ ７１９４に規定する試験片の寸法測定に従い測定した。なお、電気抵抗率測定方法及びその理論については、株式会社三菱化学アナリテックのホームページ（http://www.mccat.co.jp/3seihin/genri/ghlup2.htm）などを参照することができる。
【００４８】
（ニ）耐折曲性：
温度２３±２℃および相対湿度５０±５％の試験室において２４時間以上状態調節を行ったフィルムから、フィルムのマシン方向が引張方向となるようにＪＩＳ  Ｋ  ７１２７の試験片タイプ１Ｂの試験片を打抜き、試験片の両端のチャック部の全体が重なるように１８０°折り曲げ、折り曲げ位置を指でしごいた後、起こした。次にこれを反対側へと、同様に１８０°折り曲げ、折り曲げ位置を指でしごいた後、起こした。このように同じ折り曲げ位置において、折り曲げて起こし、反対側へと折り曲げて起こす操作を１セットとする操作を繰返し、以下の基準で判断した。
◎：１０セット終了後もフィルムは破断しなかった。
○：６セットの開始から１０セット終了後までの間にフィルムが破断した。
△：２セットの開始から５セット終了後までの間にフィルムが破断した。
×：１セット終了後までにフィルムが破断した。
【００４９】
（ホ）湿熱後の耐折曲性：
温度６０℃±２℃、相対湿度９８％の恒温恒室層内にて７日間暴露処理を行ったフィルムから、フィルムのマシン方向が引張方向となるようにＪＩＳ  Ｋ  ７１２７の試験片タイプ１Ｂの試験片を打抜き、試験片の両端のチャック部の全体が重なるように１８０°折り曲げ、折り曲げ位置を指でしごいた後、起こした。次にこれを反対側へと、同様に１８０°折り曲げ、折り曲げ位置を指でしごいた後、起こした。このように同じ折り曲げ位置において、折り曲げて起こし、反対側へと折り曲げて起こす操作を１セットとする操作を繰返し、以下の基準で判断した。
◎：１０セット終了後もフィルムは破断しなかった。
○：６セットの開始から１０セット終了後までの間にフィルムが破断した。
△：２セットの開始から５セット終了後までの間にフィルムが破断した。
×：１セット終了後までにフィルムが破断した。
【００５０】
（へ）引張伸び：
ＪＩＳ  Ｋ  ７１２７：１９９９に準拠して測定した。温度２３±２℃および相対湿度５０±５％の試験室において２４時間以上状態調節を行ったフィルムについて、株式会社島津製作所の引張試験機「ＡＵＴＯＧＲＡＰＨ ＡＧＳ−１ｋＮＧ（商品名）」を用いて、フィルムの幅方向を引張方向として、試験片タイプ１号ダンベル、チャック間の初期距離１２０ｍｍ、標線間距離５０ｍｍ、引張速度５ｍｍ／分の条件で引張試験を行って破断時の伸びの値を求めた。この試験を５つの試験片について行い、これらの平均値をこのフィルムの引張伸びＥとした。フィルム厚みは株式会社尾崎製作所のダイヤルシックネスゲージ「Ｈ−１Ａ（商品名）」を用いて試験片の標線間について測定し（計１０カ所）、それらの平均値を使用した。
【００５１】
使用した原材料
成分（Ａ１）
（Ａ１−１）昭和電工株式会社の塩素化ポリエチレン「エラスレン３０３Ａ（商品名）」、塩素含有量３２質量％、メルトフローレート（１８０℃、２１１．８Ｎ）１２０ｇ／１０分、融解熱量２Ｊ／ｇ
（Ａ１−２）昭和電工株式会社の塩素化ポリエチレン「エラスレン３０３Ｂ（商品名）」、塩素含有量３２質量％、メルトフローレート（１８０℃、２１１．８Ｎ）２５ｇ／１０分、融解熱量５０Ｊ／ｇ
（Ａ１−３）：昭和電工株式会社の塩素化ポリエチレン「エラスレン４０４Ｂ」（商品名）、塩素含有量４０質量％、メルトフローレート（１８０℃、２１１．８Ｎ）２５ｇ／１０分、融解熱量２９Ｊ／ｇ
【００５２】
成分（Ａ２）
（Ａ２−１）ザ・ダウ・ケミカル・カンパニーのポリエチレン「エンゲージ８４０２（商品名）」、メルトフローレート（１９０℃、２１．１８Ｎ）３０ｇ／１０分、密度８７７Ｋｇ／ｍ３、Ｔｍ−Ａ２は９９℃；
（Ａ２−２）株式会社プライムポリマーのポリエチレン「ウルトゼックス２０２００J（商品名）」、メルトフローレート（１９０℃、２１．１８Ｎ）１８．５ｇ／１０分、密度９１８Ｋｇ／ｍ３、Ｔｍ−Ａ２は１２５℃；
【００５３】
成分（Ａ３）
（Ａ３−１）株式会社プライムポリマーのポリエチレン「ウルトゼックス２０２００J（商品名）」、メルトフローレート（１９０℃、２１．１８Ｎ）１８．５ｇ／１０分、密度９１８Ｋｇ／ｍ３、Ｔｍ−Ａ３は１２５℃、Ｘｃ６２％；
（Ａ３−２）株式会社プライムポリマーのポリエチレン「ネオゼックス２０２４Ｇ（商品名）」、メルトフローレート（１９０℃、２１．１８Ｎ）２５ｇ／１０分、密度９１５Ｋｇ／ｍ３、Ｔｍ−Ａ３は１２０℃、Ｘｃ７５％；
（Ａ３−３）株式会社プライムポリマーのポリエチレン「エボリューＳＰ４５３０（商品名）」、メルトフローレート（１９０℃、２１．１８Ｎ）２．８ｇ／１０分、密度９４２Ｋｇ／ｍ３、Ｔｍ−Ａ３は１３２℃、Ｘｃ２０％；と下記成分（Ａ３’−２）；との４０／６０（質量比）の混合物。Ｔｍ−Ａ３は１３２℃、Ｘｃ６８％；
【００５４】
比較成分（Ａ３’）
（Ａ３’−１）ザ・ダウ・ケミカル・カンパニーのポリエチレン「Ｄ９１００．００（商品名）」、メルトフローレート（１９０℃、２１．１８Ｎ）１ｇ／１０分、密度８７７Ｋｇ／ｍ３、Ｔｍ−Ａ３は１１８℃、Ｘｃ２９％；
（Ａ３’−２）ザ・ダウ・ケミカル・カンパニーのポリエチレン「エンゲージ８４０２（商品名）」、メルトフローレート（１９０℃、２１．１８Ｎ）３０ｇ／１０分、密度８７７Ｋｇ／ｍ３、Ｔｍ−Ａ３は９９℃、Ｘｃ１００％；
（Ａ３’−３）株式会社プライムポリマーのポリエチレン「エボリューＳＰ４５３０」（商品名）、メルトフローレート（１９０℃、２１．１８Ｎ）２．８ｇ／１０分、密度９４２Ｋｇ／ｍ３、Ｔｍ−Ａ３：１３２℃、Ｘｃ２０％；
（Ａ３’−４）上記（Ａ３’−１）と上記（Ａ３’−２）との５０／５０（質量比）の混合物  Ｔｍ−Ａ３：１１８℃、Ｘｃ６５％；
【００５５】
成分（Ｂ）
（Ｂ−１）ナノシルＳ．Ａ．社の多層カーボンナノチューブ「ナノシルＮＣ７０００（商品名）」、平均直径９．５ｎｍ、平均長１．５μｍ、嵩比重０．０４３ｇ／ｃｍ３ 、純度９０質量％；
【００５６】
成分（Ｃ）
（Ｃ−１）電気化学工業株式会社のアセチレンブラック「デンカブラック粒状（商品名）」、一次粒子の平均粒子径３５ｎｍ（電子顕微鏡（ＴＥＭ）観察により測定）、比表面積６９ｍ２／ｇ；
【００５７】
比較成分（Ｃ’）
（Ｃ’−１）ライオン株式会社のケッチェンブラック「ＫＪ３００（商品名）」；
【００５８】
成分（Ｄ）：任意成分
（Ｄ−１）日東化成工業株式会社の塩素化ポリエチレン用安定剤「ＳＴＡＮＮ ＪＦ−９５Ｂ（商品名）」；
【００５９】
実施例１〜１１、比較例１〜１１
日本ロール製造株式会社の５リットルインテンシブミキサーを使用し、表１〜３の何れか１に示す配合比の配合物を溶融混練した。このとき排出温度は１９０℃とした。続いて、日本ロール製造株式会社のロール直径２００ｍｍ、ロール幅７００ｍｍの逆Ｌ型４本ロール圧延カレンダーを使用し、厚み３００μｍのフィルムを得た（ロール温度は第一ロール／第二ロール／第三ロール／第四ロールの順に２０５℃／２０５℃／１８５℃／１７５℃、引取速度５ｍ／分）。得られたフィルムについて、上記試験（イ）〜（へ）を行った。結果を表１〜３の何れか１に示す。
【００６０】
【表１】
2015078344.tif 000003
【００６１】
【表２】
2015078344.tif 000004
【００６２】
【表３】
2015078344.tif 000005
【００６３】
本発明の樹脂組成物からなるフィルムは、初期導電性、耐電解液性、体積抵抗率、耐折曲性、湿熱後の耐折曲性、及び引張伸びの諸特性が、高いレベルでバランス良く発現しており、蓄電池の部材、特に電解液循環型二次電池、例えば、レドックスフロー電池、亜鉛・塩素電池、及び亜鉛・臭素電池等における電極又はその被覆保護に好適に用いることができる。
【００６４】
なお実施例４、及び実施例８は、塩素化ポリエチレンとして、上記（Ａ１−１）よりもメルトフローレートが低く、かつ結晶性のもの（実施例４は上記（Ａ１−２）、実施例８は上記（Ａ１−３））を用いたため、上記（Ａ１−１）を用いたものと比較すると、初期導電性は十分に良好ではない結果であるが、その他の評価項目の結果から十分に実用に足ると評価できる。
【００６５】
一方、比較例１は成分（Ａ２）の量が多く、湿熱後の耐折曲性が不十分である。比較例２は成分（Ａ２）の量が少なく、耐電解液性に劣る。比較例３〜５は成分（Ｃ）を用いていない例である。成分（Ｂ）の少ないときは、初期導電性が実施例１や７に及ばず、成分（Ｂ）の多いときは、耐折曲性や湿熱後の耐折曲性が不十分であるか、劣るものになっている。比較例６は成分（Ｂ）を用いていないため、初期導電性が実施例１に及ばず、体積抵抗率が大きい。また耐折曲性や湿熱後の耐折曲性にも劣る。比較例７は成分（Ｃ）の替わりにケッチェンブラックを用いた例であるが、製膜することができなかった。そのため試験（イ）〜（へ）は省略した。比較例８はＴｍ−Ａ３が低く、Ｘｃも低いため、耐電解液性に劣り、耐折曲性や湿熱後の耐折曲性が不十分である。比較例９はＴｍ−Ａ３が低く、Ｘｃが高いため、耐折曲性や湿熱後の耐折曲性に劣る。比較例１０は、Ｘｃが低いため、耐電解液性、耐折曲性、及び湿熱後の耐折曲性に劣る。比較例１１は、Ｔｍ−Ａ３が低いため、耐電解液性、耐折曲性、及び湿熱後の耐折曲性が不十分である。
【図面の簡単な説明】
【００６６】
【図１】ＤＳＣ融解曲線の概念図である。
【図２】初期導電性を測定するための治具の概念図である。
【符号の説明】
【００６７】
１：ＤＳＣ融解曲線における最も高い温度側のピークトップ融点
２：ＤＳＣ融解曲線における温度１１０℃以下の融解エンタルピーを示す領域
３：温度１１０℃の位置を示す境界線
４：電極
５：電極
【図１】
2015078344.tif 000006
【図２】
2015078344.tif 000007